Patent RU-2495719-C2 (RU)
Title: Способ изготовления каталитически активных геометрических формованных изделий
Inventor: RAJKHLE ANDREAS
IPC: B01J23/16
Filed: 2009-09-02
Granted: 2013-10-20
Abstract: Изобретение относится к способам изготовления каталитически формованных изделий и их использованию. Описан способ изготовления каталитически активных геометрических формованных изделий К, содержащих в качестве активной массы многоэлементный оксид I общей стехиометрии (I):              [     B     i   a       Z   b   1       O   x       ]       p           [     B     i   c     M     o     1   2       F     e   d       Z   e   2       Z   f   3       Z   g   4       Z   h   5       Z   i   6       O   y       ]       1           (   I   )     ,         
 согласно которой Z 1  означает вольфрам или вольфрам и молибден, при условии, что количество вольфрама составляет по меньшей мере 10% мол. от общего молярного количества Z 1 , Z 2  означает элемент или несколько элементов, выбранных из группы, включающей никель и кобальт, Z 3  означает элемент или несколько элементов, выбранных из группы, включающей щелочные металлы, щелочноземельные металлы и таллий, Z 4  означает элемент или несколько элементов, выбранных из группы, включающей цинк, фосфор, мышьяк, бор, сурьму, олово, церий, ванадий и хром, Z 5  означает элемент или несколько элементов, выбранных из группы, включающей кремний, алюминий, титан, вольфрам и цирконий, Z 6  означает элемент или несколько элементов, выбранных из группы, включающей медь, серебро, золото, иттрий, лантан и лантаноиды, а означает число от 0,1 до 3, b означает число от 0,1 до 10, d означает число от 0,01 до 5, е означает число от 1 до 10, f означает число от 0,01 до 2, g означает число от 0 до 5, h означает число от 0 до 10, i означает число от 0 до 1, р означает число от 0,05 до 6, и x, y соответственно означают числа, которые определяются валентностью и количеством отличающихся от кислорода атомов в формуле (I), причем формируют тонкодисперсный смешанный оксид        B     i   a       Z   b   1       O   x           
 в виде исходной массы А1, диаметр частиц которой          d     50       A   1             
 удовлетворяет условию        1       м   к   м   ≤     d     50       A   1       ≤   100           м   к   м   ,         
 используя источники отличающихся от кислорода элементов составной части Т многоэлементного оксида I, означающей              [     B     i   c     M     o     1   2       F     e   d       Z   e   2       Z   f   3       Z   g   4       Z   h   5       Z   i   6       O   y       ]       1     ,         
 в водной среде формируют однородную водную смесь М, причем: каждый из используемых источников в процессе формирования водной смеси М проходит через степень дисперсности Q, отличающейся тем, что диаметр частиц соответствует          d     90     Q     ≤   5       м   к   м         
, и водная смесь М содержит висмут, молибден, железо, Z 2 , Z 3 , Z 4 , Z 5  и Z 6  в стехиометрии (I*):        B     i   c     M     o     12       F     e   d       Z   e   2       Z   f   3       Z   g   4       Z   h   5       Z   i   6           (     I   *     )           
, из водной смеси М путем сушки и регулирования степени дисперсности          d     90       A   2             
 формируют тонкодисперсную исходную массу А2, диаметр частиц которой          d     90       A   2             
 удовлетворяет условию        400           м   к   м   ≥     d     90       A   2       ≥   10       м   к   м   ,         
 исходную массу А1 смешивают с исходной массой А2 или смешивают друг с другом исходную массу А1, исходную массу А2 и тонкодисперсное вспомогательное средство для формования, получая тонкодисперсную исходную массу A3, которая содержит вводимые в нее через исходные массы А1 и А2, отличающиеся от кислорода элементы многоэлементного оксида I в стехиометрии (I**):              [     B     i   a       Z   b   1       ]       p           [     B     i   c     M     o     1   2       F     e   d       Z   e   2       Z   f   3       Z   g   4       Z   h   5       Z   i   6       ]       1           (     I   *   *     )     ,         
 используя тонкодисперсную исходную массу A3, формуют геометрические формованные изделия V, формованные изделия V подвергают термической обработке при повышенной температуре, получая каталитически активные геометрические формованные изделия К, причем стехиометрическому коэффициенту «с» соответствует интервал 0<с≤0,8. Описан способ гетерогенно катализируемого частичного газофазного окисления содержащего 3-6 атомов углерода алкана, алканола, алканаля, алкена и/или алкеналя в слое катализатора, причем слой катализатора содержит каталитически активные формованные изделия, которые могут быть изготовлены указанным выше способом. 2 н. и 13 з.п. ф-лы, 3 табл., 13 пр.